(57)【要約】      （修正有）【課題】平均粘度１０００Ｐａ・ｓ以上のポリエステルを生成する構造脆弱性のないポリエステルの製造装置の提供。【解決手段】ジカルボン酸またはその誘導体とグリコールからポリエステルを連続的に製造する装置であって、前記原料を含む被処理液を反応させてオリゴマーを製造する第１反応器、それを縮重合させてプレポリマーを製造する第２反応器、更に縮重合させてポリマーを製造する第３反応器を備え、第３反応器が、複数の中空同心円とこれらを径方向に接続するリブでなる同心円集合体、および同心円集合体を回転軸方向に接続するサポートからなる骨格を有し、リブとサポートで規定される面５０１ａ〜ｄ、同心円最外周とサポートで規定される面、および／またはリブと同心円最外周で規定される面に、平板、穿孔平板、メッシュ、またはワイヤー群が設置された攪拌翼を有する攪拌装置を備える前記装置。【選択図】図６
2010248312.tif 000002
【特許請求の範囲】
【請求項１】
ジカルボン酸またはその誘導体とグリコールからポリエステルを連続的に製造する装置であって、
ジカルボン酸またはその誘導体とグリコールとを含む被処理液を反応させてオリゴマーを製造する第１反応器、オリゴマーを縮重合させてプレポリマーを製造する第２反応器、ならびにプレポリマーを更に縮重合させてポリマーを製造する第３反応器を備え、
第３反応器が、複数の中空同心円とこれらを径方向に接続するリブでなる同心円集合体、および同心円集合体を回転軸方向に接続するサポートからなる骨格を有し、リブとサポートで規定される面、同心円最外周とサポートで規定される面、および／またはリブと同心円最外周で規定される面に、平板、穿孔平板、メッシュ、またはワイヤー群が設置された攪拌翼を有する攪拌装置を備えることを特徴とする、前記装置。
【請求項２】
第３反応器の攪拌装置が、リブとサポートで規定される面、同心円最外周とサポートで規定される面、およびリブと同心円最外周で規定される面のうち、平板、穿孔平板、メッシュ、またはワイヤー群が設置されている面が異なっている３種以上の攪拌翼を有することを特徴とする、請求項１記載の装置。
【請求項３】
第３反応器の攪拌装置が、第２反応器からプレポリマーが導入される領域において、少なくとも同心円最外周とリブで規定される面に、平板または穿孔平板が設置された攪拌翼を有し、それより後段の領域において、少なくとも同心円最外周とサポートで規定される面に穿孔平板またはメッシュが設置されているが、同心円最外周とリブで規定される面は開口している攪拌翼を有し、それより後段の領域において、少なくともリブとサポートで規定される面に、メッシュまたはワイヤー群が設置された攪拌翼を有することを特徴とする、請求項２記載の装置。
【請求項４】
第３反応器の攪拌装置が、第２反応器からプレポリマーが導入される領域において、リブとサポートで規定される面、同心円最外周とサポートで規定される面、およびリブと同心円最外周で規定される面すべてに穿孔平板が設置された攪拌翼を有し、それより後段の領域において、同心円最外周とサポートで規定される面およびリブとサポートで規定される面にのみメッシュが設置された攪拌翼を有し、それより後段の領域において、リブとサポートで規定される面にのみワイヤー群が設置された攪拌翼を有することを特徴とする、請求項３記載の装置。
【請求項５】
ジカルボン酸またはその誘導体とグリコールからポリエステルを連続的に製造する方法であって、
第１反応器においてジカルボン酸またはその誘導体とグリコールとを含む被処理液を反応させてオリゴマーを製造する工程、第２反応器においてオリゴマーを縮重合させてプレポリマーを製造する工程、および第３反応器においてプレポリマーを更に縮重合させてポリマーを製造する工程を含み、
第３反応器が、複数の中空同心円とこれらを径方向に接続するリブでなる同心円集合体、および同心円集合体を回転軸方向に接続するサポートからなる骨格を有し、リブとサポートで規定される面、同心円最外周とサポートで規定される面、および／またはリブと同心円最外周で規定される面に、平板、穿孔平板、メッシュ、またはワイヤー群が設置された攪拌翼を有する攪拌装置を備えることを特徴とする、前記方法。
【発明の詳細な説明】
【技術分野】
【０００１】
本発明は、ポリブチレンテレフタレート、ポリエチレンテレフタレート、ポリトリメチレンテレフタレート、ポリブチレンサクシネート、およびポリエチレンサクシネート等のポリエステルの連続製造方法およびその装置に関する。
【背景技術】
【０００２】
ポリブチレンテレフタレート、ポリエチレンテレフタレート、ポリトリメチレンテレフタレート、ポリブチレンサクシネート、およびポリエチレンサクシネート等のポリエステルは、ジカルボン酸とグリコールを原料とし、これらの混合物に触媒を添加した後、エステル化工程、縮重合工程を経て、ポリエステルになる。縮重合工程では、ジカルボン酸のカルボキシル基２つがそれぞれグリコールとエステル化反応して生成したモノマー同士が、縮重合反応することにより、平均重合度３以上のポリエステルを生成する。ポリエステルの製造装置は、例えば、特開平１１−９２５５５号公報（特許文献１）において知られている。
【０００３】
特許文献１では、平均重合度９０以上のポリエステルを重合する最終重合器の構造について言及されている。本方式によれば、最終重合器は低粘度攪拌ブロック、中粘度攪拌ブロック、高粘度攪拌ブロックの３ブロックより構成されており、低粘度攪拌ブロックではバケットによる被処理液の落下により、中粘度攪拌ブロックおよび高粘度攪拌ブロックでは車輪型円板による被処理液の薄膜形成により、蒸発面積および表面更新速度を確保している。
【先行技術文献】
【特許文献】
【０００４】
【特許文献１】特開平１１−９２５５５号公報
【発明の概要】
【発明が解決しようとする課題】
【０００５】
特許文献１に記載された最終重合器は、低粘度攪拌ブロック、中粘度攪拌ブロック、高粘度攪拌ブロックと、全く異なる複数の構造のブロックにより１つの反応器を構成しているため、構造が変化するブロック境界面で構造強度が脆弱になる可能性があるという課題を有していた。
【０００６】
また、特許文献１に記載された最終重合器の高粘度攪拌ブロックで用いられている車輪型円板では、粘度１０００Ｐａ・ｓを越える粘度においては被処理液が円盤に固着し、薄膜形成がなされないため、これより高い粘度を持つ高分子ポリエステルの重合は困難である。
【０００７】
本発明の目的は、上記課題を解決すべく、平均粘度１０００Ｐａ・ｓ以上のポリエステルを生成する反応器においてポリエステルの重合を可能にし、構造脆弱性のないポリエステルの製造装置を提供することにある。
【課題を解決するための手段】
【０００８】
本発明者らは、上記課題を解決すべく検討した結果、プレポリマーを更に縮重合させて平均重合度９０以上のポリエステルを製造する最終重合器に、複数の中空同心円とこれらを径方向に接続するリブでなる同心円集合体、および同心円集合体を回転軸方向に接続するサポートからなる骨格を有し、リブとサポートで規定される面、同心円最外周とサポートで規定される面、および／またはリブと同心円最外周で規定される面に、平板、穿孔平板、メッシュ、またはワイヤー群が設置された攪拌翼を有する攪拌装置を設置することにより、粘度１０００Ｐａ・ｓを越える高分子量ポリエステルの重合を可能し、構造脆弱性のないポリエステル製造装置が得られることを見出し、本発明を完成するに至った。
【０００９】
すなわち、本発明は以下の発明を包含する。
（１）ジカルボン酸またはその誘導体とグリコールからポリエステルを連続的に製造する装置であって、
ジカルボン酸またはその誘導体とグリコールとを含む被処理液を反応させてオリゴマーを製造する第１反応器、オリゴマーを縮重合させてプレポリマーを製造する第２反応器、ならびにプレポリマーを更に縮重合させてポリマーを製造する第３反応器を備え、
第３反応器が、複数の中空同心円とこれらを径方向に接続するリブでなる同心円集合体、および同心円集合体を回転軸方向に接続するサポートからなる骨格を有し、リブとサポートで規定される面、同心円最外周とサポートで規定される面、および／またはリブと同心円最外周で規定される面に、平板、穿孔平板、メッシュ、またはワイヤー群が設置された攪拌翼を有する攪拌装置を備えることを特徴とする、前記装置。
（２）第３反応器の攪拌装置が、リブとサポートで規定される面、同心円最外周とサポートで規定される面、およびリブと同心円最外周で規定される面のうち、平板、穿孔平板、メッシュ、またはワイヤー群が設置されている面が異なっている３種以上の攪拌翼を有することを特徴とする、（１）記載の装置。
（３）第３反応器の攪拌装置が、第２反応器からプレポリマーが導入される領域において、少なくとも同心円最外周とリブで規定される面に、平板または穿孔平板が設置された攪拌翼を有し、それより後段の領域において、少なくとも同心円最外周とサポートで規定される面に穿孔平板またはメッシュが設置されているが、同心円最外周とリブで規定される面は開口している攪拌翼を有し、それより後段の領域において、少なくともリブとサポートで規定される面に、メッシュまたはワイヤー群が設置された攪拌翼を有することを特徴とする、（２）記載の装置。
（４）第３反応器の攪拌装置が、第２反応器からプレポリマーが導入される領域において、リブとサポートで規定される面、同心円最外周とサポートで規定される面、およびリブと同心円最外周で規定される面すべてに穿孔平板が設置された攪拌翼を有し、それより後段の領域において、同心円最外周とサポートで規定される面およびリブとサポートで規定される面にのみメッシュが設置された攪拌翼を有し、それより後段の領域において、リブとサポートで規定される面にのみワイヤー群が設置された攪拌翼を有することを特徴とする、（３）記載の装置。
（５）ジカルボン酸またはその誘導体とグリコールからポリエステルを連続的に製造する方法であって、
第１反応器においてジカルボン酸またはその誘導体とグリコールとを含む被処理液を反応させてオリゴマーを製造する工程、第２反応器においてオリゴマーを縮重合させてプレポリマーを製造する工程、および第３反応器においてプレポリマーを更に縮重合させてポリマーを製造する工程を含み、
第３反応器が、複数の中空同心円とこれらを径方向に接続するリブでなる同心円集合体、および同心円集合体を回転軸方向に接続するサポートからなる骨格を有し、リブとサポートで規定される面、同心円最外周とサポートで規定される面、および／またはリブと同心円最外周で規定される面に、平板、穿孔平板、メッシュ、またはワイヤー群が設置された攪拌翼を有する攪拌装置を備えることを特徴とする、前記方法。
【発明の効果】
【００１０】
本発明によれば、粘度１０００Ｐａ・ｓを越える高分子量のポリエステルの重合を可能にし、構造脆弱性のないポリエステル製造装置を実現できる。
【図面の簡単な説明】
【００１１】
【図１】本発明のポリエステル製造装置の一実施形態を示す構成図である。
【図２】本発明に係る第１反応器（エステル化反応器）の一実施形態を示す縦断面図である。
【図３】本発明に係る第２反応器（初期重合器）の一実施形態を示す縦断面図である。
【図４】本発明に係る第３反応器（最終重合器）の一実施形態を示す平面一部断面図（ａ）および正面一部断面図（ｂ）である。
【図５】図４に示す第３反応器（最終重合器）の一実施形態を示す側面断面図である。
【図６】本発明に係る第３反応器（最終重合器）に設置される攪拌装置の攪拌翼の一実施形態である。
【図７】本発明に係る第３反応器（最終重合器）に設置される攪拌装置の攪拌翼の一実施形態である。
【図８】本発明に係る第３反応器（最終重合器）に設置される攪拌装置の攪拌翼の一実施形態である。
【発明を実施するための形態】
【００１２】
本発明のポリエステル製造装置は、ジカルボン酸またはその誘導体とグリコールとを含む被処理液を反応させてオリゴマーを製造する第１反応器、オリゴマーを縮重合させてプレポリマーを製造する第２反応器、ならびにプレポリマーを更に縮重合させてポリマーを製造する第３反応器を備える。第１反応器の前段、第１反応器と第２反応器の間、または第３反応器の後段に、更なる反応器を有する場合も、本発明に包含される。また、第１反応器、第２反応器、および第３反応器として、それぞれ複数の反応器を備える場合も、本発明に包含される。
【００１３】
本発明で製造しうるポリエステルは、ジカルボン酸またはその誘導体とグリコールとから製造しうるものであれば特に制限されない。例えば、テレフタル酸またはその誘導体とブタンジオール（例えば、１，４−ブタンジオール）から製造されるポリブチレンテレフタレート、テレフタル酸またはその誘導体とエチレングリコールから製造されるポリエチレンテレフタレート、テレフタル酸またはその誘導体とトリメチレングリコールから製造されるポリトリメチレンテレフタレート、コハク酸またはその誘導体とブタンジオール（例えば、１，４−ブタンジオール）から製造されるポリブチレンサクシネート、およびコハク酸またはその誘導体とエチレングリコールから製造されるポリエチレンサクシネートが挙げられる。ジカルボン酸の誘導体としては、例えば、ジカルボン酸のモノアルキルエステル（例えば、メチルエステル、エチルエステル）、ジアルキルエステル（例えば、ジメチルエステル、ジエチルエステル）が挙げられる。
【００１４】
第１反応器では、所定の温度および圧力で、ジカルボン酸またはその誘導体とグリコールのエステル化反応を行いオリゴマーを製造する。従って、第１反応器をエステル化反応器と称する場合もある。本発明において、第１反応器で製造されるオリゴマーは、通常、平均重合度３〜７程度、好ましくは２〜５程度である。第１反応器における反応温度は通常２２０℃〜２６０℃、好ましくは２４０℃〜２５０℃で、圧力は１００Ｔｏｒｒ〜
６００Ｔｏｒｒ、好ましくは２００Ｔｏｒｒ〜４００Ｔｏｒｒである。反応器における加熱方法としては、当技術分野において通常用いられる方法を使用することができ、例えば、反応器外周部に熱媒のジャケットを設置し、反応器壁面を通して伝熱により反応液を加熱する方法、または反応器内部の伝熱管（コイル）を通して伝熱により加熱する方法等があり、これらを単独で使用しても組み合わせて使用してもよい。第１反応器としては、エステル化によりポリエステルを製造する際に通常使用する反応器を利用できる。このような反応器として、縦型反応器、横型反応器またはタンク型反応器を用いることができる。反応器の攪拌装置における攪拌翼としてはパドル翼、タービン翼、アンカー翼、ダブルモーション翼、ヘリカルリボン翼などを使用することができる。また、エステル化反応を実施する第１反応器として、複数の反応器を設置してもよい。
【００１５】
重合反応触媒は、第１反応器、第１反応器と第２反応器の間、または第２反応器のいずれにおいて添加してもよいが、好ましくは、第１反応器へ添加される。触媒は単独でまたは２種以上組み合わせて使用できる。触媒としては、エステル交換反応に用いられる広範な触媒を使用できる。例えば、Ｌｉ、Ｍｇ、Ｃａ、Ｂａ、Ｌａ、Ｃｅ、Ｔｉ、Ｚｒ、Ｈｆ、Ｖ、Ｍｎ、Ｆｅ、Ｃｏ、Ｉｒ、Ｎｉ、Ｚｎ、Ｇｅ、Ｓｎなどの金属を含む金属化合物、例えば、有機酸塩、金属アルコキシドおよび金属錯体（アセチルアセトナートなど）等の有機金属化合物、ならびに金属酸化物、金属水酸化物、炭酸塩、リン酸塩、硫酸塩、硝酸塩および塩化物などの無機金属化合物が例示される。これらの金属化合物触媒の中でも、チタン化合物、特に、チタンテトラエトキシド、チタンテトライソプロポキシド、チタンテトラブトキシドなどのチタンアルコキシド等の有機チタン化合物が好ましい。オクチル酸スズ等のスズ系化合物または三酸化アンチモン等のアンチモン系化合物を使用するのが好ましい場合もある。
【００１６】
触媒は、その種類や組み合わせにより、反応速度が異なるだけでなく、生成するポリエステルの色相および熱安定性等の品質に大きな影響を及ぼすことがよく知られている。触媒としては現在最も多く工業的に使用されている有機チタン化合物が価格や性能面で優れている。しかし、この触媒を用いても生成したポリエステル重合物の着色は避けられない。このため、安定剤として燐系安定剤（例えば、リン酸、トリメチルホスフェート、トリフェニルホスフェート等）を併用して改善することが好ましい。また、触媒や安定剤の投入位置を工夫して品質を安定させることもできる。触媒として有機チタン化合物を用いる場合、触媒の量は、通常、チタン金属換算濃度で２０〜１００ｐｐｍとすることが好ましく、また安定剤の量はリン金属濃度で０〜６００ｐｐｍとすることが好ましい。
【００１７】
第２反応器では、第１反応器から供給されたエステルを所定の温度および圧力でエステル交換反応に基づく縮重合反応に付し、末端にヒドロキシル基を有するプレポリマーを生成させる。ここでプレポリマーは、エステル化反応後、最終縮重合反応前（第３反応器に入る前）のポリエステルをさし、通常、平均重合度２０〜７０程度のポリエステルをさす。
【００１８】
第２反応器における反応温度は、通常２００〜２６０℃、好ましくは２３０〜２５５℃程度である。圧力は、通常、低圧（例えば、０．５〜２０ｋＰａ程度）で行う。プレポリマー反応器における加熱方法としては、当技術分野において通常用いられる方法を使用することができ、例えば、反応器外周部に熱媒のジャケットを設置し、反応器壁面を通して伝熱により反応液を加熱する方法、または反応器内部の伝熱管（コイル）を通して伝熱により加熱する方法等があり、これらを単独で使用しても組み合わせて使用してもよい。
【００１９】
第２反応器としては、ポリエステルを製造する際に通常使用する反応器を利用できる。このような反応器として、縦型反応器、横型反応器またはタンク型反応器を用いることができる。反応器の攪拌装置における攪拌翼としてはパドル翼、タービン翼、アンカー翼、ダブルモーション翼、ヘリカルリボン翼などを使用することができる。第２反応器から排出される留出液は、熱交換器により冷却・凝縮させた後、第２反応器上部に設置した蒸留塔に流入させ、高沸点留分に含まれるグリコールを回収し、第１反応器またはその前段に還流させて再使用してもよい。また、縮重合反応を実施する第２反応器として、複数の反応器を設置してもよい。
【００２０】
第３反応器では、第２反応器から供給されるプレポリマーを所定の温度および圧力で更に縮重合反応させることで、高重合度のポリエステルを生成させる。第３反応器における反応温度は、通常２００〜２６０℃、好ましくは２３０〜２５５℃程度である。圧力は、通常、低圧（例えば、０．０５ｋＰａ〜１．０ｋＰａ程度）で行う。第３反応器で最終的に製造されるポリエステルは、通常、平均重合度９０以上または平均粘度１００Ｐａ・ｓ以上である。
【００２１】
第３反応器における加熱方法としては、当技術分野において通常用いられる方法を使用することができ、例えば、反応器外周部に熱媒のジャケットを設置し、反応器壁面を通して伝熱により反応液を加熱する方法、または反応器内部の伝熱管（コイル）を通して伝熱により加熱する方法等があり、これらを単独で使用しても組み合わせて使用してもよい。第３反応器から排出される留出液は、湿式コンデンサにより冷却・凝縮させた後、第３反応器上部に設置した蒸留塔に流入させ、高沸点留分に含まれるグリコールを回収し、第１反応器またはその前段に還流させて再使用してもよい。
【００２２】
本発明は、第３反応器において、複数（好ましくは２つ）の中空同心円とこれらを径方向に接続するリブでなる同心円集合体、および同心円集合体を回転軸方向に接続するサポートからなる骨格を有し、リブとサポートで規定される面、同心円最外周とサポートで規定される面、および／またはリブと同心円最外周で規定される面に、平板、穿孔平板、メッシュ、またはワイヤー群が設置された攪拌翼を有する攪拌装置を用いることを特徴とする。複数の中空同心円を径方向に接続するリブは、通常２〜８本、好ましくは３〜５本である。同心円集合体を回転軸方向に接続するサポートは、同心円ごとに、通常２〜８本、好ましくは３〜５本である。好ましくは、リブの本数と同心円ごとサポートの本数は同じであり、リブとサポートは同心円上で連結されている。
【００２３】
複数の中空同心円とは、例えば、図５〜８における４０１ａおよび４０２ａで表される構造をさし、これらを径方向に接続するリブとは、例えば、図５〜８における４１１ａ〜ｄで表される構造をさし、同心円集合体を回転軸方向に接続するサポートとは、例えば、図６〜８における４２１ａ〜ｄおよび４２２ａ〜ｄで表される構造をさす。
【００２４】
また、図５における攪拌翼の回転方向を反時計周りと仮定すると、中空同心円最外周４０２ａとリブ４１１ａ〜ｄの接点における、中空同心円最外周の接線とリブとのなす角度であって、回転方向側の角度θ６００は、０°〜９０°、望ましくは３０°〜６０°である。角度θを鋭角とすることにより、リブとサポートで規定される面に、平板、穿孔平板、メッシュ、またはワイヤー群を設置した場合、角度θ６００を成す箇所において、被処理液の掻き揚げ効果を期待できる。
【００２５】
リブとサポートで規定される面とは、例えば、図６においてメッシュが設置されている面（５０１ａ〜ｄ）をさす。同心円最外周とサポートで規定される面とは、例えば、図７においてメッシュが設置されている面（５１１ａ〜ｄ）をさし、リブと同心円最外周で規定される面とは、例えば、図８においてメッシュが設置されている面（５２１ａ〜ｄ、５２２ａ〜ｄ）をさす。これらのすべての面に、平板、穿孔平板、メッシュ、またはワイヤー群が設置されていることが好ましい場合もある。
【００２６】
穿孔平板とは、穿孔を有する平板をさし、その穿孔率は、通常５０〜３０％であり、穿孔が円形である場合、１つの穿孔の直径は、通常１〜１０ｃｍ、好ましくは２〜５ｃｍである。穿孔が楕円形である場合、長径と短径の平均が上記直径の範囲となる。ワイヤー群が設置されている場合は、メッシュとは異なり、一方向にのみワイヤーが張り巡らされている場合をさす。その場合ワイヤーは、攪拌装置の攪拌軸（回転軸）と平衡に設置されることが好ましい。
【００２７】
平均重合度９０以上または平均粘度１００Ｐａ・ｓ以上の高重合度のポリマーを製造する最終重合器（第３反応器）において、特開平１１−９２５５５号公報に示されるような被処理液の攪拌翼として回転中心に対して垂直に設置した円盤を用いた場合、被処理液の落下方向と同一平面上に攪拌翼の構成部材である円盤が存在するため、被処理液の粘度が１０００Ｐａ・ｓ以下であれば円盤の表面で薄膜を形成し蒸発面を形成できるが、１０００Ｐａ・ｓ以上の超高粘度の場合は円盤の表面で被処理液が固着し被処理液の自由落下を妨げ、十分な蒸発面を形成できない。しかし、第３反応器において上記のような攪拌装置を設置することにより、被処理液の落下方向と同一平面上に存在する構造物を最小限に抑え、１０００Ｐａ・ｓ以上の超高粘度においても蒸発面形成性能を確保することができる。
【００２８】
第３反応器は、好ましくは、攪拌軸（回転軸）が実質的に水平な攪拌装置を有する横型反応器である。横型反応器は、第２反応器から供給されるプレポリマーを導入するためのプレポリマー入口と生成したポリエステルを排出するポリマー出口を有し、反応器内の反応物は、プレポリマー入口からポリマー出口に進むに従って重合度が増し、粘度が増大することになる。従って、反応器内において粘度の異なる反応物が存在する領域ごとに、異なる種類の攪拌翼を有する攪拌装置を設置することが好ましい。第３反応器の攪拌装置が、リブとサポートで規定される面、同心円最外周とサポートで規定される面、およびリブと同心円最外周で規定される面のうち、平板、穿孔平板、メッシュ、またはワイヤー群が設置されている面が異なっている３種以上の攪拌翼を有することが好ましい。
【００２９】
例えば、第３反応器の内部を、平均粘度０．１Ｐａ・ｓ〜３０Ｐａ・ｓのポリエステルが生成する第１反応領域と、その後段の平均粘度３０Ｐａ・ｓ〜１００Ｐａ・ｓのポリエステルが生成する第２反応領域と、その後段の平均粘度１００Ｐａ・ｓ〜１０００Ｐａ・ｓ以上のポリエステルを製造する第３反応領域にわけ、第１〜第３領域において、それぞれ異なる攪拌翼を有する攪拌装置を設置する。
【００３０】
好ましくは、第２反応器からプレポリマーが導入される領域、例えば、平均粘度０．１Ｐａ・ｓ〜３０Ｐａ・ｓのポリエステルが生成する第１反応領域においては、少なくとも同心円最外周とリブで規定される面に、平板または穿孔平板が設置された攪拌翼が好ましい。当該領域においては、同心円最外周とサポートで規定される面、およびリブとサポートで規定される面にも、平板または穿孔平板が設置されていることがさらに好ましい。同心円最外周とリブで規定される面は、通常、図８に示されるように複数に区画されているが、これらの面すべて（５２１ａ〜ｄ、５２２ａ〜ｄ）に平板または穿孔平板が設置されていなくてもよいが、すべての面に設置されていることが好ましい。同心円最外周とサポートで規定される面、およびリブとサポートで規定される面についても同様である。
【００３１】
それより後段の領域、例えば、平均粘度３０Ｐａ・ｓ〜１００Ｐａ・ｓのポリエステルが生成する第２反応領域においては、少なくとも同心円最外周とサポートで規定される面に穿孔平板またはメッシュが設置されているが、同心円最外周とリブで規定される面は開口している攪拌翼が好ましい。当該領域においては、リブとサポートで規定される面にも、穿孔平板またはメッシュが設置されていることがさらに好ましい。同心円最外周とサポートで規定される面は、通常、図７に示されるように複数に区画されているが、これらの面すべて（５１１ａ〜ｄ）に穿孔平板またはメッシュが設置されていなくてもよいが、すべての面に設置されていることが好ましい。リブとサポートで規定される面についても同様である。穿孔平板の孔径およびメッシュの粗さは、入口に近い側で細かく、出口に向かうほど荒くするのが望ましい。
【００３２】
さらに後段の領域、例えば、平均粘度１００Ｐａ・ｓ〜１０００Ｐａ・ｓ以上のポリエステルを製造する第３反応領域においては、少なくともリブとサポートで規定される面に、メッシュまたはワイヤー群が設置された攪拌翼が好ましい。当該領域においては、その他の面には、平板、穿孔平板、メッシュ、またはワイヤー群はいずれも存在せず、開口していることが好ましい。リブとサポートで規定される面は、通常、図６に示されるように複数に区画されているが、これらの面すべて（５０１ａ〜ｄ）にメッシュまたはワイヤー群が設置されていなくてもよいが、すべての面に設置されていることが好ましい。メッシュの粗さ、ワイヤー群の間隔は、入口に近い側で細かく、出口に向かうほど荒くするのが望ましい。ワイヤー群は回転軸に平行に設置することが望ましい。
【００３３】
このように、低粘度から高粘度に向かうに従って、攪拌翼における構造物が占める面積を漸減させる構造を持たせることにより、被処理液の粘度変化に合わせた効率的な蒸発面の形成が可能になる。一方、各領域ごとに攪拌翼の構造は異なっていても、骨格構造は同一であることから、第１反応領域と第２反応領域、ならびに第２反応領域と第３反応領域の境界において、構造上の不連続性が少なく、構造強度上の脆弱性が少ない。
【００３４】
以下、本発明に係るポリエステルの連続製造プロセスの一実施形態を図面を参照することにより説明する。本実施形態では、ポリエステルとしてＰＢＴ（ポリブチレンテレフタレート）を製造する場合について説明する。図１において、１は、ＰＢＴの原料であるＴＰＡ（テレフタル酸）とＢＤ（１，４−ブタンジオール）を所定の割合で混合、攪拌する原料調製槽である。原料調製槽１から得られる原料は、原料供給ライン２から原料入口１０５を介してエステル化反応器（第１反応器）１０へ供給される。この段階で重合反応触媒（ＣＡＴ）や安定剤、品質調整剤などの添加物（ＡＤＤ）を加える場合があるが、本実施例では重合反応触媒や添加剤はエステル化反応器１０へ触媒投入ライン１４から触媒供給口１０８を通して投入される。本実施形態では、触媒として有機チタン化合物を用い、チタン金属換算濃度で２０〜１００ｐｐｍとなるように添加する。
【００３５】
本実施形態において、エステル化反応器１０の外周部は、図２に示すように被処理液を反応温度に保つために熱媒ジャケット１０１を用いた構造になっている。熱媒ジャケット１０１には、ジャケット液相熱媒出口または気相熱媒入口１０２とジャケット液相熱媒入口または気相熱媒出口１０３が接続される。１０５は原料入口、１０６はオリゴマー出口である。１０７はＢＤ供給口、１０８は触媒供給口である。１３０は蒸気出口である。
【００３６】
さらに、図２に示すようにエステル化反応器１０内で被処理液１０４に浸漬される部分には、多重のリング状の伝熱管下部ヘッダ１１１と多重のリング状の伝熱管上部ヘッダ１１３との間を数千本のマルチ伝熱管（直径が２０ｍｍ程度で、長さが１００〜１５０ｃｍ程度の伝熱管）１１２を接続して構成される加熱手段１１が設置される。２４５〜２６０℃程度の温度の熱媒が、液相熱媒の場合には、液相熱媒が外部から伝熱管液相熱媒入口１１０より上記伝熱管下部ヘッダ１１１に供給され、該供給された液相熱媒がマルチ伝熱管１１２内を下部から上部へ流動し、上記伝熱管上部ヘッダ１１３から伝熱管液相熱媒出口１１４を介して外部に流出される。熱媒が油等の気相熱媒（スチームガス）の場合には、気相熱媒が外部から伝熱管気相熱媒入口１１４より上記伝熱管上部ヘッダ１１３に供給され、該供給された液相熱媒がマルチ伝熱管１１２内を上部から下部へ流動し、上記伝熱管下部ヘッダ１１１から伝熱管液相熱媒出口１１０を介して外部に流出される。
【００３７】
第１反応器（エステル化反応器）１０において、反応により生成する水は水蒸気の形をとり、気化したＢＤ蒸気および副生するＴＨＦ蒸気と共に気相部１２を形成する。本実施形態においては、第１反応器において、反応温度２４０〜２５０℃、圧力２００〜４００Ｔｏｒｒで反応を行う。減圧により反応副生成物を迅速に除去できるため、２時間以下の滞留時間で目標のエステル化率に到達可能となる。このようにエステル化反応速度が向上することによりエステル化反応時間が短縮され、副反応生成物であるＴＨＦ生成量を大幅に低減できる。この時のＴＨＦ生成量は、原料ＴＰＡのモル分率で１５〜２５ｍｏｌ％／ｈ程度である。被処理液中から出た揮発分である気相部１２のガスは、その第１反応器であるエステル化反応器１０の上方に設けられた蒸留塔（図示せず）により水とＴＨＦおよびＢＤとに分離され、水とＴＨＦは系外に除去され、ＢＤは精製工程等を経て再び系内あるいは原料用として蒸留塔下部よりＢＤ循環ライン４２によりＢＤタンク４０に戻される。循環ＢＤはＢＤタンク４０からＢＤ供給ライン４１により原料調製槽１に供給されるが、ＢＤタンク４０内の循環ＢＤは必要に応じてＢＤ精製処理（図示せず）を行い原料ＢＤの純度を調整する。さらに必要に応じて、初期重合器（第２反応器）２０および最終重合器（第３反応器）３０に設置される減圧装置の湿式コンデンサ（図示せず）から排出された循環ＢＤをＢＤ循環ライン４３よりＢＤタンク４０に戻し、ＢＤ原単位をさらに向上させる。この場合、新ＢＤは、最終重合器３０の湿式コンデンサへ新ＢＤ供給ライン４５より供給し、ＢＤ循環ライン４４から第２反応器２０の湿式コンデンサへ供給し、ＢＤ循環ライン４３よりＢＤタンク４０に供給する。
【００３８】
エステル化反応器１０で所定のエステル化率に到達した被処理液は、連絡管１３を経由して初期重合器（第２反応器）２０に供給される。即ち、被処理液は、エステル化反応器１０で所定のエステル化率に到達したとき、連絡管１３の途中に設けたオリゴマーポンプ１５により初期重合器（第２反応器）２０に供給される。
【００３９】
次に、第２反応器（初期重合器）２０について図１および図３を用いて説明する。図１において、初期重合器２０は堅長円筒状の容器本体の外周を熱媒ジャケット２０２で覆われており、容器本体中央上部に回転軸２０３および駆動装置２０４が取り付けられている。容器本体内は円筒状の仕切板２０５により２室に分けられており、ドーナツ状の第１室２０６と円筒状の第２室２０７を形成し、それぞれの攪拌室２０６、２０７内を回転して攪拌する攪拌翼２０８および２０９が１本の共通の半長の回転軸２０３に取り付けられている。さらに、それぞれの攪拌室２０６、２０７内の攪拌翼２０８、２０９の外側には伝熱管２１０、２１１が取り付けられ、この伝熱管２１０、２１１への熱媒入口ノズル２１４、２１３、出口ノズル２１２、２１５が容器本体を貫通して取り付けられている。また、容器本体の第１室２０６の下部には、被処理液の入口ノズル２１６が取り付けられ、容器本体の第２室２０７の下部中央には、被処理液の出口ノズル２１７が取り付けられている。さらに、容器本体の上部に揮発物の出口ノズル２１８が設けられ、配管で凝縮器および真空引き装置（図示せず）に接続される。
【００４０】
ここで第１室２０６内の攪拌翼２０８は、第２室２０７内の攪拌翼２０９に比べて周速が高いため、攪拌抵抗の小さいスリムな形状となっており、第２室２０７内の攪拌翼２０９は、周速が低いため、攪拌抵抗の大きい幅の広い形状となっている。これにより、同一の回転数でまわる両攪拌翼２０８および２０９が両攪拌室２０６および２０７で同程度の攪拌効果を得ることができる。
【００４１】
このような装置において、入口ノズル２１６より連続して供給された被処理液は、まず第１室２０６内に入り、伝熱管２１０で加熱され、攪拌翼２０８で攪拌される間に縮重合反応が進み、生成した１，４−ブタンジオール等の揮発物は蒸発して揮発物の出口ノズル２１８より凝縮器に捕集される。このようにして反応が進んだ被処理液は第１室２０６の上部より仕切板２０５の上端を乗り越えて第２室２０７に入る。被処理液は第２室２０７においても第１室と同様に、伝熱管２１１で加熱され、攪拌翼２０９で攪拌される間にさらに縮重合反応が進み、生成した１，４−ブタンジオール等の揮発物は蒸発して揮発物の出口ノズル２１８より凝縮器に捕集される。
【００４２】
このようにして反応が進んだ被処理液は、第２室２０７の下部より被処理液の出口ノズル２１７を通って次の最終重合器（第３反応器）３０へ送られる。このとき、被処理液は初期重合器２０内の２つの攪拌室２０６、２０７でそれぞれ完全混合状態で効率良く反応が進み、ショートパスすることなく、また第１、２室間では密閉配管内での熱分解もなく、品質の良い重合物を連続して生産することができる。
【００４３】
このような装置でＰＢＴを重合する場合には、平均重合度３〜７のビスヒドロキシブチルテレフタレートを入口ノズル２１６より連続供給して縮重合反応を進め、生成した１，４−ブタンジオールおよび水の蒸気を初期重合器２０内で分離し、初期重合器２０中央部の出口ノズル２１７より平均重合度２０〜７０のＰＢＴの重合物を得ることができる。本実施形態においては、第２反応器において、反応温度２３０〜２５５℃、圧力０．５〜２０ｋＰａ、攪拌翼の回転数５〜１００回／分の範囲で反応を行う。
【００４４】
本実施形態では、図３に示すように、初期重合器２０内が円筒状の仕切板２０５Ａおよび２０５Ｂにより３室に分けられており、ドーナツ状の第１室２０６Ａおよび第２室２０６Ｂと円筒状の第３室２０７が形成され、それぞれの攪拌室２０６Ａ、２０６Ｂおよび２０７内を回転して攪拌する攪拌翼２０８Ａ、２０８Ｂおよび２０９が回転軸２０３に取り付けられ、さらにそれぞれの攪拌室２０６Ａ、２０６Ｂおよび２０７内に伝熱管２１０Ａ、２１０Ｂ、２１１が取り付けられている。このように、初期重合器２０内を完全混合槽３槽を構成することにより、さらに短時間で重合反応を進めることができ、熱劣化が少ない品質の良い重合物を連続して生産することができる。
【００４５】
初期重合器（第２反応器）２０で所定の反応時間を経過した処理液は、連絡管２１を経てプレポリマーポンプ２２により最終重合器（第３反応器）３０に供給される。
【００４６】
次に、本発明の特徴である最終重合器３０について具体的に図１、図４〜８を用いて説明する。最終重合器（第３反応器）３０では、初期重合器（第２反応器）２０から得られる平均重合度が２０〜７０のプレポリマーである粘度０．１〜４５Ｐａ・ｓ程度のＰＢＴから、一度に平均重合度９０以上、好ましくは１５０〜２００で、粘度１００〜１０００Ｐａ・ｓ、好ましくは５００〜２５００Ｐａ・ｓのＰＢＴ５０を製造できる。従って、第３反応器としては、このように０．１〜４５Ｐａ・ｓの低粘度から５００〜２５００Ｐａ・ｓの高粘度の範囲に亘って使用できる高粘度液処理用の攪拌装置をもった反応器を用いなければならない。
【００４７】
この第３反応器に好適な攪拌装置として、複数の中空同心円（４０１ａ〜ｂ、４０２ａ〜ｂ）とこれらを径方向に接続するリブ（４１１ａ〜ｄ、４１２ａ〜ｄ）でなる同心円集合体、および同心円集合体を回転軸方向に接続するサポート（４２１ａ〜ｄ、４２２ａ〜ｄ）からなる骨格を有し、リブとサポートで規定される面（５０１ａ〜ｄ）、同心円最外周とサポートで規定される面（５１１ａ〜ｄ）、および／またはリブと同心円最外周で規定される面（５２１ａ〜ｄ、５２２ａ〜ｄ）に、平板、穿孔平板、メッシュ、またはワイヤー群が設置された攪拌翼を有する攪拌装置を用いる。中空同心円４０１ａ〜ｂ、４０２ａ〜ｂは反応器の両端で外部動力源３５に駆動される攪拌軸３２と接続する。なお、図５〜８ではリブ４１１ａ〜ｄ、４１２ａ〜ｄの回転面上における本数が４本となっているが、これに限定されるものではない。また、本実施形態において、図５における角度θ６００は、４５°である。
【００４８】
本実施形態においては、第３反応器において、反応温度２３０℃〜２５５℃、圧力０．６６５ｋＰａ〜０．０６７ｋＰａで反応させる。特にＰＢＴの品質の評価項目の１つであるポリマー酸価の値を出来るだけ低くするには、反応温度を２５０℃以下にすることが望ましい。最終重合器３０の外周も、図４および図５に示すように、ポリマーを上記反応温度に保つために、熱媒ジャケット構造３０１になっている。３０１１は熱媒ジャケット３０１に対する熱媒入口、３０１２は該熱媒出口である。３０２はプレポリマー入口、３０３はポリマー出口である。３０４は蒸気出口である。３２１は攪拌軸３２の各々の軸受である。
【００４９】
第３反応器では、低粘度から高粘度の広い範囲に亘って縮重合させるため、反応器の内部を、平均粘度０．１Ｐａ・ｓ〜３０Ｐａ・ｓのポリエステルを製造する第１反応領域と、平均粘度３０Ｐａ・ｓ〜１００Ｐａ・ｓのポリエステルを製造する第２反応領域と、平均粘度１００Ｐａ・ｓ〜１０００Ｐａ・ｓのポリエステルを製造する第３反応領域とにわけ、プレポリマーの入口３０１に近い第１反応領域では、リブとサポートで規定される面（５０１ａ〜ｄ）、同心円最外周とサポートで規定される面（５１１ａ〜ｄ）、およびリブと同心円最外周で規定される面（５２１ａ〜ｄ、５２２ａ〜ｄ）のいずれにも穿孔平板を設置する。これにより、攪拌翼が回転することによって生じる、被処理液を掻き揚げた後に落下させるという一連の動作により、蒸発面積と表面更新速度の確保が可能となる。また、被処理液の粘度が低い場合、被処理液が軸方向に流れてしまうことで、重合反応を進行させるための滞留時間が確保できない問題が生じるが、リブと同心円最外周で規定される面（５２１ａ〜ｄ、５２２ａ〜ｄ）にも穿孔平板を設置することで、これを防止することができる。
【００５０】
第１反応領域に続く第２反応領域においては、粘度の上昇に伴う攪拌翼へのポリマーの固着を防止するため、リブとサポートで規定される面（５０１ａ〜ｄ）、および同心円最外周とサポートで規定される面（５１１ａ〜ｄ）のいずれにもメッシュを設置する。これらメッシュの回転により被反応液が掻き揚げられた後、メッシュの隙間より糸状に落下することで、単位体積あたりの表面積を確保し、蒸発面積および表面更新速度を確保できる。メッシュの粗さは、プレポリマー入口３０２に近い側で細かく、ポリマー出口３０３に向かうほど荒くする。リブと同心円最外周で規定される面（５２１ａ〜ｄ、５２２ａ〜ｄ）は開口とする。
【００５１】
第３反応領域では、リブとサポートで規定される面（５０１ａ〜ｄ）にのみ、ワイヤー群を設置する。ワイヤー群の回転により被反応液が掻き揚げられた後、ワイヤー群の隙間より糸状もしくは帯状に落下することで、単位体積あたりの表面積を確保し、蒸発面積および表面更新速度を確保できる。ワイヤー群の間隔は、プレポリマー入口３０２に近い側で細かく、ポリマー出口３０３に向かうほど荒くする。ワイヤー群は回転軸に平行に設置する。
【００５２】
入口３０２より供給された低粘度のプレポリマーは、第１反応領域、第２反応領域、第３反応領域、のそれぞれの粘度に適した被反応液の持ち上げ、自由落下機構を通して、良好な表面更新作用を受け、プレポリマーの内部から揮発成分が蒸発して反応が促進されて粘度が徐々に上昇する。この結果、５００〜２５００Ｐａ・ｓ程度の高粘度を有する高重合度のポリマー５０が出口３０３から排出される。
【００５３】
第１〜第３反応器の滞留時間は４〜７．５時間であるが、品質面から、重合工程全体の滞留時間は２〜４時間が最適な範囲である。また、滞留時間は必要に応じて、温度と圧力を調整することにより長くすることが可能であり、例えば生産量を減少させる場合に、品質の変動を最小限に保つために実施されることがある。
【００５４】
本発明によれば、第３反応器（最終重合器）は一台の装置で縮重合が可能となり大幅な装置コストの低減、ならびにポリエステルの製造原価の低減を図ることができる。
【実施例】
【００５５】
（実施例）
図１〜５に示されるポリエステル製造装置において、ＰＢＴ（ポリブチレンテレフタレート）を製造した。その結果、第３反応器（最終重合器）３０出口において、粘度２５００Ｐａ・ｓ、平均重合度２００程度のＰＢＴが得られた。得られたＰＢＴのＩＶ値は０．７〜１．２であり、ｂ値は０〜４であった。
【００５６】
（比較例）
図１〜５に示されるポリエステル製造装置において、第３反応器の攪拌装置として特許文献１に記載された車輪型円板を適用し、ＰＢＴ（ポリブチレンテレフタレート）を製造した。その結果、第３反応器（最終重合器）３０出口において、粘度５００Ｐａ・ｓ、平均重合度１５０程度のＰＢＴが得られた。
【符号の説明】
【００５７】
１…原料調製槽、２…原料供給ライン、１０…エステル化反応器（第１反応器）、１０１…熱媒ジャケット、１０２…ジャケット液相熱媒出口またはジャケット気相熱媒入口、１０３…ジャケット液相熱媒入口またはジャケット気相熱媒出口、１０４…被処理液、１０５…原料入口、１０６…オリゴマー出口、１０７…ＢＤ供給口、１０８…触媒供給口、１１０…伝熱管液相熱媒入口または伝熱管気相熱媒出口、１１１…伝熱管下部ヘッダ、１１２…マルチ伝熱管、１１３…伝熱管上部ヘッダ、１１４…伝熱管液相熱媒出口または伝熱管気相熱媒入口、１１５…間隙もしくは間隙挿入物質、１２０…攪拌翼、１２１…攪拌軸、１２２…攪拌駆動軸、１３０…蒸気出口、１１…加熱手段、１２…気相部、１３…連絡管、１４…触媒投入ライン、１５…オリゴマーポンプ、２０…初期重合器（第２反応器）、２１…連絡管、２２…プレポリマーポンプ、２０２…熱媒ジャケット、２０３…回転軸、２０４…駆動装置Ｍ、２０５…円筒状の仕切板、２０６…攪拌室（第１室）、２０７…攪拌室（第２室）、２０８…攪拌翼、２０９…攪拌翼、２１０、２１１…伝熱管、２１３，２１４…熱媒入口ノズル、２１２，２１５…熱媒出口ノズル、２１６…被処理液の入口ノズル、２１７…被処理液の出口ノズル、２１８…揮発物の出口ノズル、３０…最終重合器（第３反応器）、３０１…熱媒ジャケット、３０２…プレポリマー入口、３０３…ポリマー出口、３０４…蒸気出口、３２１…軸受、３２…攪拌軸、３３５…熱媒入口、３３６…熱媒出口、４０…ＢＤタンク、４１…ＢＤ供給ライン、４２、４３、４４…ＢＤ循環ライン、４５…新ＢＤ供給ライン、４０１，４０２…中空同心円、４１１，４１２…中空同心円を径方向に接続するリブ群、４２１，４２２…同心円集合体を回転軸方向に接続するサポート、５０１…リブとサポートで規定される面、５１１…同心円最外周とサポートで規定される面、５２１、５２２…リブと同心円最外周で規定される面、５０…ポリマー、６００…中空同心円とリブが成す角度θ。
【図１】
2010248312.tif 000003
【図２】
2010248312.tif 000004
【図３】
2010248312.tif 000005
【図４】
2010248312.tif 000006
【図５】
2010248312.tif 000007
【図６】
2010248312.tif 000008
【図７】
2010248312.tif 000009
【図８】
2010248312.tif 000010